세 번 째 발명 은 분자량 이 1 , 000 내지 3 , 000 인 액상 의 폴리 올 을 35 중량 % 내지 75 중량 % 를 주입 하 고 , 액상 의 이 작용 성 쇄 연장 제 를 5 중량 % 내지 15 중량 % 를 주입 하 며 , 액상 의 유기 디 이 소시아 네이트 를 60 중량 % 내지 10 중량 % 를 주입 혼합 하 여 제조 하 되 , 열 가소 성 폴리우레탄 제조 시 에 이 소시아 네이트 가 완전히 반응 결합 하 는 데 필요 한 이 소시아 네이트 의 중량 ( 이론 투 입량 ) 을 기준 으로 말단 에 이 소시아 네이트 1 . 5 중량 % 내지 0 . 5 중량 % 남 도록 생성 시킨 열가소성 폴리우레탄 을 90 중량 % 내지 10 중량 % 를 주입 하 고 ,